Brevet FR3044008A1 — publié le 20170526

- 1 - [0001] La présente invention a pour objet un pneumatique pour avion, et, en particulier, la bande de roulement d'un pneumatique pour avion. [0002] Un pneumatique pour avion est caractérisé par un usage à pression, charge et vitesse élevées. A titre d'exemple, un pneumatique pour avion de dimension 46x17R20, destiné à équiper un avion commercial, peut être utilisé à une pression égale à 15.3 bars, une charge statique égale à 21 tonnes et une vitesse maximale égale à 360 km/h. De façon générale, un pneumatique pour avion est utilisé à une pression supérieure à 9 bars et à un taux de flèche au moins égal à 32%. La pression d'utilisation est définie, par exemple, par la norme de la Tire and Rim Association (TRA). Le taux de flèche d'un pneumatique est, par définition, sa déformation radiale, ou sa variation de hauteur radiale, lorsque celui-ci passe d'un état gonflé non chargé à un état gonflé chargé en statique, dans les conditions de pression et de charge recommandées, par exemple, par la norme de la TRA. Elle est exprimée sous la forme d'une flèche relative, définie par le rapport de cette variation de la hauteur radiale du pneumatique sur la moitié de la différence entre le diamètre extérieur du pneumatique et le diamètre maximum de la jante mesuré sur le rebord de jante. Le diamètre extérieur du pneumatique est mesuré en statique dans un état non chargé gonflé à la pression recommandée. [0003] Un pneumatique ayant une géométrie de révolution par rapport à un axe de rotation, la géométrie du pneumatique est généralement décrite dans un plan méridien contenant l'axe de rotation du pneumatique. Pour un plan méridien donné, les directions radiale, axiale et circonférentielle désignent respectivement les directions perpendiculaire à l'axe de rotation du pneumatique, parallèle à l'axe de rotation du pneumatique et perpendiculaire au plan méridien. Les expressions « radialement », « axialement » et « circonférentiellement » signifient respectivement « selon la direction radiale », « selon la direction axiale » et « selon la direction circonférentielle ». [0004] La bande de roulement est la partie du pneumatique destinée à venir en contact avec le sol par l'intermédiaire d'une surface de roulement et s'étendant radialement depuis une surface de fond jusqu'à la surface de roulement, axialement depuis un premier bord jusqu'à un deuxième bord de bande de roulement définissant la largeur axiale de la bande de roulement, et circonférentiellement sur toute la périphérie du pneumatique. Par convention, la largeur axiale de la bande de roulement est définie 3044008 - 2 - comme la largeur de l'aire de contact entre la bande de roulement et le sol, mesuré selon la droite axiale passant par le centre de l'aire de contact, lorsque le pneumatique neuf est soumis aux conditions de charge et de pression recommandées par la norme de la TRA. La bande de roulement est généralement constituée d'éléments en relief séparés par des 5 creux. Dans le cas d'un pneumatique pour avion, les éléments en relief sont le plus souvent des nervures circonférentielles continues sur toute la circonférence du pneumatique et séparées par des creux ou sillons circonférentiels. La bande de roulement, qui est la partie usante du pneumatique, comprend au moins une composition de caoutchouc, le plus souvent à base de caoutchouc naturel et de noir de 10 carbone, ces deux éléments principaux conférant à la composition de caoutchouc les propriétés mécaniques nécessaires aux conditions d'usage d'un pneumatique pour avion. En plus de ces éléments principaux, une telle composition de caoutchouc comprend classiquement un système de vulcanisation et des agents de protection. [0005] Radialement à l'intérieur de la bande de roulement, un pneumatique de type 15 radial comprend une armature de renforcement, constituée d'une armature de sommet et d'une armature de carcasse radiale radialement intérieure à l'armature de sommet. L'armature de sommet comprend au moins une couche de sommet constituée par des éléments de renforcement ou renforts enrobés par un mélange élastomérique et parallèles entre eux. L'armature de carcasse radiale comprend au moins une couche de 20 carcasse constituée par des renforts enrobés par un mélange élastomérique, parallèles entre eux et orientés sensiblement radialement, c'est-à-dire formant, avec la direction circonférentielle, un angle compris entre 85° et 95°. Les renforts des couches de sommet et de carcasse, pour les pneumatiques d'avion, sont le plus souvent des renforts textiles, en polyamide aliphatique, tel que le nylon, en polyamide aromatique, tel que l'aramide, 25 ou en matériau hybride combinant, par exemple, un polyamide aliphatique et un polyamide aromatique. [0006] Sur les pneumatiques pour avion, il a été constaté la présence d'une usure non uniforme de la bande de roulement, appelée usure irrégulière, résultant des sollicitations au cours des différentes phases de vie du pneumatique: décollage, roulage et 30 atterrissage. Il a été plus particulièrement mis en évidence une usure différentielle de la bande roulement entre une partie médiane et les deux parties latérales de la bande de 3044008 - 3 - roulement, axialement extérieures à la partie médiane, l'usure de cette partie médiane étant plus importante. L'usure différentielle de la partie médiane de la bande de roulement entraîne une limitation de la durée de vie du pneumatique, donc de son utilisation et son retrait prématuré, bien que la bande de roulement ne présente 5 généralement qu'une relativement faible usure des parties latérales de la bande de roulement : ce qui est pénalisant sur le plan économique. [0007] L'homme du métier a mis en évidence deux types d'usure selon la phase de vie du pneumatique. A l'atterrissage, la partie médiane de la bande de roulement, ayant une largeur axiale au moins égale à 50% et au plus égale à 80% de la largeur axiale 10 totale de la bande de roulement et entrant en contact avec le sol, est soumise à une usure appelée « usure toucher », résultant d'un important échauffement thermique, au moment de l'entrée en contact de la surface de roulement avec le sol, en raison du différentiel de vitesses entre la vitesse de rotation du pneumatique et la vitesse de l'avion. En phase de roulage au sol ou « phase taxi », avant le décollage ou après l'atterrissage, les parties 15 latérales de la bande roulement, positionnées axialement de part et d'autre de la partie médiane et ayant chacune une largeur axiale au moins égale à 10% et au plus égale à 25% de la largeur axiale totale de la bande de roulement, sont soumises à une usure appelée « usure taxi », résultant des efforts freineurs exercés sur ces parties latérales du fait de leur vitesse de rotation supérieure à celle de la partie médiane. Ainsi la bande de 20 roulement est principalement usée au niveau de sa partie médiane, à l'atterrissage, et au niveau de ses parties latérales, en phase taxi. [0008] Pour résoudre le problème d'usure irrégulière spécifique aux pneumatiques pour avion, l'homme du métier a cherché, selon une première voie d'action, à optimiser le profil méridien gonflé de la surface de roulement, ce profil méridien étant la coupe 25 méridienne de la surface de roulement d'un pneumatique neuf gonflé à sa pression nominale et non chargé, sans prise en compte des sillons circonférentiels. Optimiser ce profil méridien gonflé, c'est-à-dire sa forme géométrique, permet d'optimiser la forme géométrique de la surface de contact du pneumatique avec le sol et, par conséquent, la répartition des contraintes mécaniques dans cette surface de contact et donc d'agir sur 30 l'usure de la bande de roulement. Par exemple, les documents EP 1163120, EP 1381525, EP 1477333 et EP 2310213 décrivent des solutions visant une optimisation 3044008 -4 du profil gonflé de la surface de roulement, en agissant sur les rigidités d'extension des couches de sommet et/ou de carcasse, ou sur des différentiels de rigidités d'extension entre la partie médiane et les parties latérales des couches de sommet, ou encore sur un profil optimisé de couche de sommet avec une partie médiane concave. Toutes ces 5 solutions sont basées sur des évolutions de matériau et/ou de géométrie des couches de sommet. [0009] Une autre voie d'action sur l'usure d'un pneumatique pour avion est l'optimisation de la ou des compositions de caoutchouc constitutives de la bande de roulement. En effet l'usure dépend également de la ou des compositions de caoutchouc 10 constitutives de la bande de roulement et de leur sensibilité à l'abrasion, caractérisées en particulier par leur cohésion, la cohésion dépendant de la composition chimique. [0010] Les inventeurs se sont donnés pour objectif, par rapport à un pneumatique d'avion de l'état de la technique, d'augmenter la résistance à l'usure toucher de la partie médiane de la bande de roulement, lors des phases d'atterrissage, tout en garantissant au 15 moins le même niveau de résistance à l'usure taxi des parties latérales de la bande de roulement, lors des phases taxi, en agissant sur la ou les compositions de caoutchouc des diverses parties de la bande de roulement. [0011] Cet objectif a été atteint, selon l'invention, par un pneumatique pour avion comprenant une bande de roulement ayant une largeur axiale L, la bande de roulement 20 comprenant : -une partie médiane ayant une largeur axiale Lc au moins égale à 50% et au plus égale à 80% de la largeur axiale L de la bande de roulement et constituée par une composition de caoutchouc médiane, -et deux parties latérales, positionnées axialement de part et d'autre de la partie 25 médiane, ayant chacune une largeur axiale au moins égale à 10% et au plus égale à 25% de la largeur axiale L de la bande de roulement et constituées chacune par une composition de caoutchouc latérale, -la composition de caoutchouc médiane comprenant au moins 50 pce d'un premier élastomère diénique de partie médiane, au plus 70 pce d'une charge renforçante de 30 partie médiane et un système de réticulation, lequel premier élastomère diénique de partie médiane comprend des unités éthylène et des unités diéniques comportant une 3044008 - 5 - double liaison carbone-carbone, lesquelles unités sont distribuées statistiquement au sein du premier élastomère diénique, les unités éthylène représentant au moins 50% en mole de l'ensemble des unités monomères du premier élastomère diénique, -et la composition de caoutchouc latérale de chaque partie latérale comprenant au moins 5 50 pce d'un premier élastomère diénique de partie latérale, un taux de charge renforçante de partie latérale supérieur au taux de charge renforcante de partie médiane et un système de réticulation, lequel premier élastomère diénique de partie latérale comprend des unités éthylène et des unités diéniques comportant une double liaison carbone-carbone, lesquelles unités sont distribuées statistiquement au sein du premier 10 élastomère diénique, les unités éthylène représentant au moins 50% en mole de l'ensemble des unités monomères du premier élastomère diénique. [0012] Il est à noter que les parties latérales de la bande de roulement peuvent avoir des largeurs axiales différentes et/ou ont des compositions de caoutchouc latérales différentes, même si, préférentiellement, les largeurs axiales des parties latérales sont 15 identiques et si leurs compositions de caoutchouc latérales sont également identiques. [0013] Une teneur en masse ou taux d'un premier élastomère diénique de partie médiane respectivement de partie latérale au moins égale à 50 pce (50 parties pour cent parties d'élastomère) signifie que ce premier élastomère diénique est l'élastomère majoritaire dans la composition de caoutchouc médiane. Ce taux en élastomère diénique 20 majoritaire apporte une forte contribution à la résistance à l'usure toucher de la partie médiane de la bande de roulement. [0014] Pour la partie médiane, le taux de premier élastomère diénique de partie médiane majoritaire est associé à un taux de charge renforçante de partie médiane au plus égal à 70 pce. Ceci confère à la composition de caoutchouc médiane une meilleure 25 résistance à l'usure toucher de la partie médiane de la bande de roulement. [0015] Pour chaque partie latérale, le taux de premier élastomère diénique de partie latérale majoritaire est associé à un taux de charge renforçante de partie latérale supérieur au taux de charge renforçante de partie médiane. Ceci confère à chaque composition de caoutchouc latérale une bonne résistance à l'usure taxi de chaque partie 30 latérale de la bande de roulement. 3044008 - 6 - [0016] Ainsi, la différenciation du taux de charge renforçante entre la partie médiane et les parties latérales, constituées chacune par une composition de caoutchouc avec un taux de premier élastomère diénique selon l'invention majoritaire, permet de garantir un compromis satisfaisant entre la résistance à l'usure toucher de la partie médiane et la 5 résistance à l'usure taxi des parties latérales. [0017] Préférentiellement, la composition de caoutchouc médiane comprend au moins 60 pce d'un premier élastomère diénique de partie médiane. [0018] Encore préférentiellement, au moins une composition de caoutchouc latérale comprend au moins 60 pce d'un premier élastomère diénique de partie latérale. 10 [0019] Selon un premier mode de réalisation, l'un au moins des premiers élastomères diéniques respectivement de partie médiane et de partie latérale est un copolymère comprenant des unités éthylène, des unités butadiène et des unités de structure cyclique choisies parmi les motifs de formule UD et de formule UE, CH2-C\H2 / CH CH- CH, -C C 15 C CH CH2-CH2 UD UE [0020] Alors que le motif de l'unité UD forme un cycle hydrocarboné bivalent à 6 atomes de carbone de type 1,2-cyclohexane, le motif de l'unité UE forme un cycle 20 hydrocarboné bivalent à 6 atomes de carbone de type 1,4-cyclohexane. [0021] Selon un mode de réalisation préférentiel de l'invention, l'un au moins des premiers élastomères diéniques respectivement de partie médiane et de partie latérale est un copolymère comprenant les unités UA, UB, UC, UD, UE et UF suivantes distribuées statistiquement au sein de la chaîne copolymère, 25 UA) -CH2-CH2- selon un pourcentage molaire de m% UB) R C =CF _ -CH 2 - selon un R pourcentage molaire de n% UC) - CH2-C I C-R2 I I CH2 3044008 - 7 - selon un pourcentage molaire de o% UD) 5 CH2-C\H2 CH2/ CH2 / CH- CH / \ 10 selon un pourcentage molaire de p% UE) /C\H2-CH2 CH CH- CH2-CH2 15 selon un pourcentage molaire de q% UF) -CH2-CH - I R3 selon un pourcentage molaire de r% 20 R1 et R2, identiques ou différents, désignant un atome d'hydrogène, un radical méthyle ou un radical phényle substitué ou non en position ortho, méta ou para par un radical méthyle, R3 désignant un radical alkyle ayant de 1 à 4 atomes de carbone ou un radical aryle, m, n, o, p , q et r étant des nombres allant de 0 à 100, 25 m> 50 0 10 n + o >0 q > 0 30 0 65 n+o+p+q> 15, de préférence encore 20 20 10 > p + q > 2 1 > n / (o + p + q ) lorsque q est non nul, 20 > p / q > 1 [0027] Selon un autre mode de réalisation préférentiel de l'invention, l'un au moins des premiers élastomères diéniques respectivement de partie médiane et de partie 25 latérale contient comme unités monomères uniquement les unités UA, UB, UC, UD et UE selon leur pourcentage molaire respectif m, n, o, p et q, de préférence tous différents de 0. [0028] Selon un autre mode de réalisation préférentiel de l'invention, l'un au moins des premiers élastomères diéniques respectivement de partie médiane et de partie 3044008 - 9 - latérale contient comme unités monomères uniquement les unités UA, UB, UC et UD selon leur pourcentage molaire respectif m, n, o et p, de préférence tous différents de 0. [0029] Selon un autre mode de réalisation préférentiel de l'invention, R1 et R2 sont identiques et désignent un atome d'hydrogène. 5 [0030] Selon l'un quelconque des modes de réalisation de l'invention, le premier élastomère diénique de partie médiane respectivement de partie latérale présente de préférence une masse molaire moyenne en nombre (Mn) d'au moins 60 000 g/mol et d'au plus 1 500 000 g/mol. [0031] Le premier élastomère diénique de partie médiane respectivement de partie 10 latérale peut être obtenu selon différentes méthodes de synthèses connues de l'homme du métier, notamment en fonction des valeurs visées de m, n, o, p, q et r. Généralement, le premier élastomère diénique peut être préparé par copolymérisation d'au moins un monomère diène conjugué et d'éthylène et selon des méthodes de synthèse connues, en particulier en présence de système catalytique comprenant un complexe métallocène. 15 On peut citer à ce titre les systèmes catalytiques à base de complexes métallocènes, lesquels systèmes catalytiques sont décrits dans les documents EP 1 092 731 Al, EP 1 554 321 Al, EP 1 656 400 Al, EP 1 829 901 Al, EP 1 954 705 Al, EP 1 957 506 Al, au nom des Demanderesses. [0032] A titre de monomère diène conjugué convient notamment un diène conjugué 20 ayant de 4 à 12 atomes de carbone. On peut citer le 1,3-butadiène, le 2-méthy1-1,3- butadiène, 2,3-diméthy1-1,3-butadiène, un ary1-1,3-butadiène, le 1,3-pentadiène Selon un aspect préférentiel, le monomère diène est le 1,3-butadiène ou du 2-méthy1-1,3- butadiène, plus préférentiellement le 1,3-butadiène, auquel cas R1 et R2 représentent chacun un hydrogène. 25 [0033] Ainsi, selon certaines de ces méthodes de synthèse, le premier élastomère diénique de partie médiane ou de partie latérale peut être obtenu par copolymérisation d'au moins un monomère diène conjugué et de l'éthylène, en présence d'un système catalytique comprenant un complexe métallocène de lanthanide avec des ligands ansa de type fluorényle. On peut citer à ce titre les complexes métallocènes décrits dans les 30 documents EP 1 092 731 Al, EP 1 554 321 Al, EP 1 954 705 Al. 3044008 - 10 - [0034] Le premier élastomère diénique de partie médiane ou de partie latérale qui contient des unités UF selon un mode de réalisation particulier de l'invention peut être obtenu par copolymérisation d'au moins un monomère diène conjugué et de deux oléfines, telles que l'éthylène et une alpha-oléfine, en présence d'un système catalytique 5 comprenant un complexe métallocène de lanthanide avec des ligands de type ansa cyclopentadiényle-fluorényle. A titre de monomère alpha-oléfine convient par exemple une alpha-oléfine ayant de 3 à 18 atomes de carbone, avantageusement ayant 3 à 6 atomes de carbone. On peut citer le propylène, le butène, le pentène, l'hexène ou un mélange de ces composés. Comme termonomère associé à au moins un monomère 10 diène conjugué et l'éthylène, on peut aussi citer un dérivé du styrène. Les systèmes catalytiques à base de complexes métallocènes peuvent être ceux décrits dans les documents EP 1 092 731 Al, EP 1 656 400 Al, EP 1 829 901 Al, EP 1 957 506 Al, au nom des Demanderesses. [0035] Le premier élastomère diénique de partie médiane ou de partie latérale peut 15 être préparé conformément aux documents cités précédemment, en adaptant les conditions de polymérisation par des moyens connus de l'homme de l'art, de manière à atteindre des valeurs de masse molaire moyenne en nombre (Mn) d'au moins 60 000 g/mol. A titre d'illustration, le temps de polymérisation peut être significativement augmenté de telle sorte que la conversion en monomère soit supérieure, conduisant alors 20 à l'obtention de masses molaires d'au moins 60 000 g/mol. A titre d'illustration, lors de la préparation des systèmes catalytiques selon les documents cités précédemment, la stoechiométrie de l'agent d'alkylation par rapport au(x) complexe(s) métallocène(s) est diminuée, de manière à diminuer les réactions de transfert de chaîne et permettre l'obtention de masses molaires d'au moins 60 000 g/mol. 25 [0036] Selon une première variante de l'invention, l'un au moins des premiers élastomères diéniques respectivement de partie médiane et de partie latérale est le seul élastomère de la composition de caoutchouc respectivement de partie médiane et de partie latérale. [0037] Selon une deuxième variante de l'invention, au moins une des compositions 30 de caoutchouc médiane ou latérale comprend un second élastomère, de préférence diénique, c'est-à-dire comprenant des unités monomères diéniques. Selon l'un 3044008 quelconque des modes de réalisation de la première variante de l'invention, le taux du second élastomère est de préférence inférieur à 50 pce. [0038] Le deuxième élastomère d'au moins une des compositions de caoutchouc médiane ou latérale peut être un élastomère diénique "essentiellement insaturé" ou 5 "essentiellement saturé". On entend en général par "essentiellement insaturé", un élastomère diénique issu au moins en partie de monomères diènes conjugués, ayant un taux de motifs ou unités d'origine diénique (diènes conjugués) qui est supérieur à 15% (% en moles), lesquelles unités d'origine diénique comportent une double liaison carbone-carbone ; c'est ainsi que des élastomères diéniques tels que les caoutchoucs 10 butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). Dans la catégorie des élastomères diéniques "essentiellement insaturés", on entend en particulier par élastomère diénique "fortement insaturé" un 15 élastomère diénique ayant un taux de motifs d'origine diénique (diènes conjugués) qui est supérieur à 50%. [0039] Ces définitions étant données, le second élastomère diénique susceptible d'être utilisé dans les compositions conformes à l'invention peut être: (a) - tout homopolymère d'un monomère diène conjugué, notamment tout 20 homopolymère obtenu par polymérisation d'un monomère diène conjugué ayant de 4 à 12 atomes de carbone; (b) - tout copolymère obtenu par copolymérisation d'un ou plusieurs diènes conjugués entre eux ou avec un ou plusieurs composés vinyle aromatique ayant de 8 à 20 atomes de carbone ; 25 (c) - un copolymère ternaire obtenu par copolymérisation d'éthylène, d'une a- oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1,4, l'éthylidène norbornène, le dicyclopentadiène. 30 [0040] Selon un mode de réalisation, le second élastomère de partie médiane ou de partie latérale est un élastomère diénique fortement insaturé choisi dans le groupe 3044008 - 12 - constitué par les polybutadiènes, les polyisoprènes, les copolymères de butadiène, les copolymères d'isoprène et les mélanges de ces élastomères. [0041] Selon un autre mode de réalisation, le second élastomère de partie médiane ou de partie latérale est un copolymère ternaire obtenu par copolymérisation d'éthylène, 5 d'une a-oléfine ayant 3 à 6 atomes de carbone avec un monomère diène non conjugué ayant de 6 à 12 atomes de carbone. [0042] La charge renforçante, connue pour ses capacités à renforcer une composition de caoutchouc utilisable pour la fabrication de pneumatiques, peut être un noir de carbone, une charge inorganique renforçante telle que de la silice à laquelle est associé 10 de manière connue un agent de couplage, ou encore un mélange de ces deux types de charge. Une telle charge renforçante consiste typiquement en des nanoparticules dont la taille moyenne (en masse) est inférieure au micromètre, généralement inférieure à 500 nm, le plus souvent comprise entre 20 et 200 nm, en particulier et plus préférentiellement comprise entre 20 et 150 nm. 15 [0043] Avantageusement la charge renforçante d'au moins une des compositions de caoutchouc médiane ou latérale comprend un noir de carbone. [0044] Le noir de carbone présente une surface spécifique BET de préférence d'au moins 90 m2/g, de manière plus préférentielle d'au moins 100 m2/g. A ce titre conviennent les noirs conventionnellement utilisés dans les pneumatiques ou leurs 20 bandes de roulement (noirs dits de grade pneumatique). Parmi ces derniers, on citera plus particulièrement les noirs de carbone renforçants des séries 100, 200, 300 (grade ASTM), comme par exemple les noirs N115, N134, N234, N375. Les noirs de carbone peuvent être utilisés à l'état isolé, tels que disponibles commercialement, ou sous tout autre forme, par exemple comme support de certains des additifs de caoutchouterie 25 utilisés. La surface spécifique BET des noirs de carbone est mesurée selon la norme D6556-10 [méthode multipoints (au minimum 5 points) - gaz : azote - domaine de pression relative P/PO : 0.1 à 0.3]. [0045] Selon un mode de réalisation particulier de l'invention, la charge renforçante d'au moins une des compositions de caoutchouc médiane ou latérale comprend 100% 30 en masse d'un noir de carbone. 3044008 - 13 - [0046] Selon un autre mode de réalisation de l'invention, la charge renforçante d'au moins une des compositions de caoutchouc médiane ou latérale comprend une charge inorganique, de préférence une silice. [0047] Par "charge inorganique renforçante", on entend toute charge inorganique ou 5 minérale, quelles que soient sa couleur et son origine (naturelle ou de synthèse), encore appelée charge "blanche", charge "claire" ou même charge "non-noire" par opposition au noir de carbone, capable de renforcer à elle seule, sans autre moyen qu'un agent de couplage intermédiaire, une composition de caoutchouc destinée à la fabrication de pneumatiques, en d'autres termes apte à remplacer, dans sa fonction de renforcement, 10 un noir de carbone conventionnel de grade pneumatique; une telle charge se caractérise généralement, de manière connue, par la présence de groupes hydroxyle (-OH) à sa surface. [0048] Comme charges inorganiques renforçantes conviennent notamment des charges minérales du type siliceux, préférentiellement la silice (SiO2). La silice utilisée 15 peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g, notamment entre 60 et 300 m2/g. [0049] L'état physique sous lequel se présente la charge inorganique renforçante est 20 indifférent, que ce soit sous forme de poudre, de microperles, de granulés, ou encore de billes. Bien entendu on entend également par charge inorganique renforçante des mélanges de différentes charges inorganiques renforçantes, en particulier de silices hautement dispersibles telles que décrites ci-dessus. [0050] Dans le présent exposé, en ce qui concerne la silice, la surface spécifique 25 BET est déterminée de manière connue par adsorption de gaz à l'aide de la méthode de Brunauer-Emmett-Teller décrite dans "The Journal of the American Chemical Society" Vol. 60, page 309, février 1938, plus précisément selon la norme française NF ISO 9277 de décembre 1996 (méthode volumétrique multipoints (5 points) - gaz: azote dégazage: lheure à 160°C - domaine de pression relative p/po : 0.05 à 0.17). La surface 30 spécifique CTAB est la surface externe déterminée selon la norme française NF T 45007 de novembre 1987 (méthode B). 3044008 - 14 - [0051] Pour coupler la charge inorganique renforçante à l'élastomère diénique, on utilise de manière bien connue un agent de couplage (ou agent de liaison) au moins bifonctionnel destiné à assurer une connexion suffisante, de nature chimique et/ou physique, entre la charge inorganique (surface de ses particules) et l'élastomère 5 diénique. On utilise en particulier des organosilanes ou des polyorganosiloxanes au moins bifonctionnels. [0052] Avantageusement la composition de caoutchouc médiane comprend un taux de charge renforçante de partie médiane au plus égale à 50 pce. [0053] Encore avantageusement la composition de caoutchouc de partie médiane 10 comprend un taux de charge renforçante de partie médiane au moins égale à 20 pce, de préférence au moins égale à 25 pce. [0054] En particulier une composition de caoutchouc médiane comprenant un élastomère diénique, avec un taux de charge renforçante préférentiellement au moins égal à 25 pce et au plus égal à 50 pce, permet d'améliorer la résistance à l'usure toucher, 15 lors des atterrissages, sans dégrader la résistance à l'usure taxi, lors des phases de roulage. [0055] Le système de réticulation peut être à base soit de soufre, soit de donneurs de soufre et/ou de peroxyde et/ou de bismaléimides. Le système de réticulation est préférentiellement un système de vulcanisation, c'est-à-dire un système à base de soufre 20 (ou d'un agent donneur de soufre) et d'un accélérateur primaire de vulcanisation. A ce système de vulcanisation de base viennent s'ajouter, incorporés au cours de la première phase non-productive et/ou au cours de la phase productive telles que décrites ultérieurement, divers accélérateurs secondaires ou activateurs de vulcanisation connus tels qu'oxyde de zinc, acide stéarique ou composés équivalents, dérivés guanidiques (en 25 particulier diphénylguanidine), ou encore des retardateurs de vulcanisation connus. [0056] Le soufre est utilisé à un taux préférentiel compris entre 0,5 et 12 pce, en particulier entre 1 et 10 pce. L'accélérateur primaire de vulcanisation est utilisé à un taux préférentiel compris entre 0,5 et 10 pce, plus préférentiellement compris entre 0,5 et 5,0 pce. 3044008 - 15 - [0057] Une composition de caoutchouc médiane ou latérale peut comporter également tout ou partie des additifs usuels habituellement utilisés dans les compositions d'élastomères destinées à constituer des bandes de roulement, comme par exemple des plastifiants, des pigments, des agents de protection tels que des cires anti- 5 ozone, des anti-ozonants chimiques, anti-oxydants, des agents anti-fatigue. [0058] Avantageusement, au moins une des compositions de caoutchouc médiane ou latérale comprend 0 à 20 pce d'un plastifiant liquide. [0059] Un plastifiant est considéré comme liquide lorsque, à 23°C, il a la capacité de prendre à terme la forme de son contenant, cette définition étant donnée par opposition 10 aux résines plastifiantes qui sont par nature solides à température ambiante. Comme plastifiant liquide, on peut citer les huiles végétales, les huiles minérales, les plastifiants éthers, esters, phosphates, sulfonates et leurs mélanges. [0060] Préférentiellement le taux de plastifiant liquide d'au moins une des compositions de caoutchouc médiane ou latérale est égal à 0. 15 [0061] Le plus souvent, les deux parties latérales, positionnées axialement de part et d'autre de la partie médiane, ont des largeurs axiales identiques. Avantageusement, les deux parties latérales sont constituées par des compositions de caoutchouc latérales identiques. Selon un mode de réalisation préféré, les deux parties latérales, positionnées axialement de part et d'autre de la partie médiane, ont des largeurs axiales identiques et 20 sont constituées par des compositions de caoutchouc latérales identiques, c'est-à-dire sont identiques. [0062] Le pneumatique comprenant une armature de sommet radialement intérieure à la bande de roulement, le pneumatique comprend avantageusement une couche intercalaire constituée par une composition de caoutchouc en contact par une face 25 radialement extérieure avec la bande de roulement et par une face radialement intérieure avec l'armature de sommet. Un contact de la face radialement extérieure de la couche intercalaire avec la bande de roulement signifie que la largeur axiale de ce contact est au moins égale à la largeur axiale L de la bande de roulement. Un contact de la face radialement intérieure de la couche intercalaire avec l'armature de sommet est un 30 contact avec l'armature de protection, qui est la partie de l'armature de sommet la plus radialement extérieure destinée à protéger l'armature de travail, qui est la partie de 3044008 - 16 - l'armature de sommet la plus radialement intérieure. Cette couche intercalaire, appelée également couche de liaison, garantit une meilleure liaison entre la bande de roulement comprenant une composition de caoutchouc selon l'invention et l'armature de sommet. [0063] Selon un premier mode de réalisation, la couche intercalaire est constituée par 5 une composition de caoutchouc comprenant du caoutchouc naturel. La composition de caoutchouc comprend également une charge renforçante et un système de réticulation. [0064] Selon un deuxième mode de réalisation, la couche intercalaire est constituée par une composition de caoutchouc comprenant un élastomère comprenant des unités éthylène et des unités diéniques comportant une double liaison carbone-carbone, 10 lesquelles unités sont distribuées statistiquement au sein de l'élastomère. La composition de caoutchouc comprend également une charge renforçante et un système de réticulation. La composition de caoutchouc de la couche intercalaire, selon ce troisième mode de réalisation, peut être utilisée sous sa forme générique, telle que décrite précédemment, ou sous la forme de l'un quelconque de ses modes de réalisation, 15 décrits dans le document FR 14/61755. [0065] Selon un troisième mode de réalisation, la couche intercalaire est constituée par un stratifié élastomère, comprenant radialement de l'extérieur vers l'intérieur, n couches Ci, n étant un nombre entier supérieur ou égal à 2 et i étant un nombre entier allant de 1 à n, constituées chacune par une composition de caoutchouc diénique, la 20 couche Cl comprenant un élastomère diénique E comprenant des unités éthylène et des unités diéniques, les unités diéniques représentant plus de 10% en masse des unités monomères de l'élastomère diénique E, la couche Cn comprenant de 50 à moins de 100 pce d'un élastomère diénique N ayant un taux massique d'unité diénique supérieur à 50%, le taux exprimé en pce d'élastomère diénique N étant plus élevé dans la couche 25 Cn que dans la couche Cl, le taux exprimé en pce d'élastomère diénique E étant plus élevé dans la couche Cl que dans la couche Cn, les couches Ci, pour les valeurs de i allant de 2 à n-1 pour n supérieur à 2, comprenant un élastomère diénique I choisi dans le groupe constitué par les homopolymères et les copolymères de diène présentant plus de 10% en masse d'unité diénique. Les compositions de caoutchouc comprennent 30 également une charge renforçante et un système de réticulation. Les compositions de caoutchouc de la couche intercalaire, selon ce quatrième mode de réalisation, peuvent 3044008 - 17 - être utilisées sous leurs formes génériques, telle que décrites précédemment, ou sous la forme de l'un quelconque de leurs modes de réalisation respectifs, décrits dans le document FR 14/62227. [0066] De façon générale, concernant la composition des élastomères, la 5 microstructure est déterminée par analyse RMN 1H, suppléée par l'analyse RMN 13C lorsque la résolution des spectres RMN du 1H ne permet pas l'attribution et la quantification de toutes les espèces. Les mesures sont réalisées à l'aide d'un spectromètre RMN BRUKER 500 MHz à des fréquences de 500.43 MHz pour l'observation du proton et 125.83 MHz pour l'observation du carbone. Pour les mesures 10 sur des mélanges ou des élastomères non solubles mais ayant la capacité de gonfler dans un solvant, est utilisée une sonde HRMAS 4 mm z-grad permettant d'observer le proton et le carbone en mode découplé du proton. Les spectres sont acquis à des vitesses de rotation de 4000 Hz à 5000 Hz. Pour les mesures sur des élastomères solubles, est utilisée une sonde RMN liquide permettant d'observer le proton et le carbone en mode 15 découplé du proton. La préparation des échantillons non solubles est faite dans des rotors remplis avec le matériau analysé et un solvant deutéré permettant le gonflement, en général du chloroforme deutéré (CDC13). Le solvant utilisé doit toujours être deutéré et sa nature chimique peut être adaptée par l'homme du métier. Les quantités de matériau utilisées sont ajustées de façon à obtenir des spectres avec une sensibilité et 20 une résolution suffisante. Les échantillons solubles sont mis en solution dans un solvant deutéré (environ 25mg d'élastomère dans lmL), en général du chloroforme deutéré (CDC13). Le solvant ou coupage de solvant utilisé doit toujours être deutéré et sa nature chimique peut être adaptée par l'homme du métier. Les séquences respectivement utilisées pour la RMN du proton et la RMN du carbone sont identiques pour un 25 échantillon soluble et un échantillon gonflé. Pour la RMN du proton est utilisée une séquence simple impulsion de 30°. La fenêtre spectrale est réglée pour observer l'ensemble des raies de résonances appartenant aux molécules analysées. Le nombre d'accumulation est réglé afin d'obtenir un rapport signal sur bruit suffisant pour la quantification de chaque motif. Le délai de recyclage entre chaque impulsion est adapté 30 pour obtenir une mesure quantitative. Pour la RMN du carbone est utilisée une séquence simple impulsion 30° avec un découplage du proton uniquement pendant l'acquisition pour éviter les effets « Overhauser Nucléaire » (NOE) et rester quantitatif. La fenêtre 3044008 - 18 - spectrale est réglée pour observer l'ensemble des raies de résonances appartenant aux molécules analysées. Le nombre d'accumulation est réglé afin d'obtenir un rapport signal sur bruit suffisant pour la quantification de chaque motif. Le délai de recyclage entre chaque impulsion est adapté pour obtenir une mesure quantitative. Les mesures de 5 RMN sont réalisées à 25°C. [0067] Les caractéristiques de l'invention seront mieux comprises à l'aide des figures 1 et 2, des résultats de mesures et de tests réalisés sur des compositions de caoutchouc telles qu'utilisées dans un pneumatique selon l'invention. [0068] La figure 1, non représentée à l'échelle pour en faciliter la compréhension 1() présente une vue en coupe dans un plan méridien du sommet d'un pneumatique pour avion selon l'invention, comprenant radialement de l'extérieur vers l'intérieur une bande de roulement 2, une armature de sommet 5 et une armature de carcasse 6. La bande de roulement 2 ayant une largeur axiale L comprend une partie médiane 3, ayant une largeur axiale Lc au moins égale à 50% et au plus égale à 80% de la largeur axiale 15 L de la bande de roulement et constituée par une composition de caoutchouc médiane, et deux parties latérales (41, 42), positionnées axialement de part et d'autre de la partie médiane 3, ayant chacune une largeur axiale (Lsi, Ls2) au moins égale à 10% et au plus égale à 25% de la largeur axiale L de la bande de roulement et constituées chacune par une composition de caoutchouc latérale. 20 [0069] La figure 2 présente une vue en coupe dans un plan méridien du sommet d'un pneumatique pour avion selon un mode de réalisation particulier de l'invention, dans lequel le pneumatique 1 comprend également une couche intercalaire 7 constituée par une composition de caoutchouc en contact par une face radialement extérieure avec la bande de roulement 2 et par une face radialement intérieure avec l'armature de sommet 25 5. [0070] L'invention a été plus particulièrement étudiée dans le cas d'un pneumatique d'avion de dimension 46x17R20, destiné à équiper le train d'atterrissage principal d'un avion de ligne. Pour un tel pneumatique, la pression de gonflage est 15,3 bars, la charge statique 21 tonnes et la vitesse maximale 360 km/h. 30 [0071] Des mesures et des tests de laboratoire ont été réalisés sur différentes compositions de caoutchouc comprenant un premier élastomère diénique, une charge 3044008 - 19 - renforçante et un système de réticulation, lequel premier élastomère diénique comprend des unités éthylène et des unités diéniques comportant une double liaison carbone-carbone, lesquelles unités sont distribuées statistiquement au sein du premier élastomère diénique, les unités éthylène représentant au moins 50% en mole de l'ensemble des 5 unités monomères du premier élastomère diénique. [0072] Les compositions de caoutchouc selon l'invention et de l'état de la technique ont été préparées selon le procédé décrit ci-après. On introduit dans un mélangeur interne (taux de remplissage final : environ 70% en volume), dont la température initiale de cuve est d'environ 80°C, successivement les élastomères diéniques, les charges 10 renforçantes, ainsi que les divers autres ingrédients a l'exception du système de vulcanisation. On conduit alors un travail thermomécanique (phase non-productive) en une étape, qui dure au total environ 3 à 4 min, jusqu'à atteindre une température maximale de « tombée » de 165°C. On récupère le mélange ainsi obtenu, on le refroidit puis on incorpore du soufre et un accélérateur type sulfamide sur un mélangeur (homo- 15 finisseur) à 70 °C, en mélangeant le tout (phase productive) pendant un temps approprié (par exemple une dizaine de minutes). Les compositions ainsi obtenues sont ensuite calandrées soit sous la forme de plaques (épaisseur 2 à 3mm) ou de feuilles fines de caoutchouc pour la mesure de leur propriétés physiques ou mécaniques, soit extrudées sous la forme d'une bande de roulement de pneumatique avion. 20 [0073] L'évaluation de la résistance à l'usure des compositions de caoutchouc précédemment définies a été évaluée, sur des échantillons, en particulier par un test d'abrasion à haute vitesse, représentatif des conditions d'atterrissage d'un pneumatique pour avion, associé à une mesure de perte de masse et par une mesure de la résistance à la rupture. 25 [0074] Concernant la perte de masse, un échantillon de composition de caoutchouc est soumis à un test d'abrasion sur un abrasimètre à haute vitesse. Le test d'abrasion à haute vitesse est réalisé selon le principe décrit dans l'article de S. K. Clark « Touchdown dynamics », Precision Measurement Company, Ann Arbor, MI, NASA, Langley Research Center, Computational Modeling of Tires pages 9-19 publié en août 30 1995. Le matériau de bande de roulement frotte sur une surface telle qu'un disque Norton Vulcan A30S-BF42. La vitesse linéaire lors du contact est de 70 m/s avec une 3044008 - 20 - pression moyenne de contact de 15 à 20 bars. Le dispositif est conçu pour frotter jusqu'à épuisement d'une l'énergie de 10 à 20 MJ/m2 de surface de contact. La performance en perte de masse est évaluée sur la base de la perte de masse selon la formule suivante : Performance perte de masse = perte de masse témoin / perte de masse échantillon. Les 5 résultats sont exprimés en base 100. Une performance en perte de masse pour l'échantillon supérieure à 100 est considérée comme meilleure que le témoin. [0075] Le tableau I ci-dessous décrit une composition de caoutchouc Ti de l'état de la technique, prise en référence, et une composition de caoutchouc Cl, selon l'invention. La composition de caoutchouc Ti comprend 100 pce de caoutchouc 10 naturel : c'est une composition à base de caoutchouc naturel, souvent utilisée par l'homme du métier pour fabriquer une bande de roulement de pneumatique pour avion. La composition de caoutchouc Cl comprend 100 pce d'un élastomère diénique El comprenant, conformément à l'invention, des unités éthylène et des unités diéniques comportant une double liaison carbone-carbone, lesquelles unités sont distribuées 15 statistiquement au sein du premier élastomère diénique, les unités éthylène représentant au moins 50% en mole de l'ensemble des unités monomères du premier élastomère diénique. Cet élastomère diénique El est un copolymère comprenant des unités UA, UB, UC, UD à des pourcentages molaires, tels que définis par le tableau II ci-dessous : 71% de motif UA, 8% de motif UB, 14% de motif UC et 7% de motif UD. 20 3044008 - 21 - Tableau I Composition T 1 C 1 NR (1) 100 - Elastomère El - 100 Noir de carbone (2) 30 30 Antioxydant (3) 1,5 1,5 Acide stéarique (4) 2,5 2,5 Oxyde de Zinc (5) 3 3 Accélérateur (6) 2,0 2,0 Soufre 0,8 1,5 (1) Caoutchouc naturel 5 (2) N234 selon la norme ASTM D-1765 (3) N-1,3-diméthylbutyl-N-phénylparaphénylènediamine « Santoflex 6-PPD » de la société Flexsys (4) Stéarine « Pristerene 4931 » de la société Uniqema (5) Oxyde de zinc de grade industriel de la société Umicore 10 (6) N-cyclohexyl-2-benzothiazyle sulfénamide « Santocure CBS » de la société Flexsys Tableau II 15 Motif UA 71 Motif UB 8 Motif UC 14 Motif UD 7 3044008 - 22 - [0076] Le tableau III ci-dessous présente les performances en perte de masse respectivement des compositions de caoutchouc Ti et Cl, suite à des tests en laboratoire d'abrasion sur un abrasimètre à haute vitesse tels que précédemment décrits. La performance en perte de masse de la composition de caoutchouc Cl est pratiquement 5 le double (180%) de celle de la composition de caoutchouc Ti. Tableau III Composition T 1 C 1 Performance perte de masse (%) 100 180 [0077] Par conséquent, un pneumatique avion dont la bande de roulement comprend, 10 en partie médiane, une composition de caoutchouc Cl aura une meilleure résistance à l'usure toucher et pourra, à taux d'usure équivalent, effectuer un plus grand nombre d'atterrissages qu'un pneumatique avion dont la bande de roulement comprend, en partie médiane, une composition à base de caoutchouc naturel Ti. REVENDICATIONS1 - Pneumatique (1) pour avion comprenant une bande de roulement (2) ayant une largeur axiale L, la bande de roulement (2) comprenant : -une partie médiane (3) ayant une largeur axiale Lc au moins égale à 50% et au plus égale à 80% de la largeur axiale L de la bande de roulement et constituée par une composition de caoutchouc médiane, -et deux parties latérales (41, 42), positionnées axialement de part et d'autre de la partie médiane (3), ayant chacune une largeur axiale (Lsi, Ls2) au moins égale à 10% et au plus égale à 25% de la largeur axiale L de la bande de roulement et constituées chacune par une composition de caoutchouc latérale, caractérisé en ce que la composition de caoutchouc médiane comprend au moins 50 pce d'un premier élastomère diénique de partie médiane, au plus 70 pce d'une charge renforçante de partie médiane et un système de réticulation, lequel premier élastomère diénique de partie médiane comprend des unités éthylène et des unités diéniques comportant une double liaison carbone-carbone, lesquelles unités sont distribuées statistiquement au sein du premier élastomère diénique, les unités éthylène représentant au moins 50% en mole de l'ensemble des unités monomères du premier élastomère diénique et en ce que la composition de caoutchouc latérale de chaque partie latérale comprend au moins 50 pce d'un premier élastomère diénique de partie latérale, un taux de charge renforçante de partie latérale supérieur au taux de charge renforcante de partie médiane et un système de réticulation, lequel premier élastomère diénique de partie latérale comprend des unités éthylène et des unités diéniques comportant une double liaison carbone-carbone, lesquelles unités sont distribuées statistiquement au sein du premier élastomère diénique, les unités éthylène représentant au moins 50% en mole de l'ensemble des unités monomères du premier élastomère diénique. 2 - Pneumatique (1) selon la revendication 1 dans lequel la composition de caoutchouc médiane comprend au moins 60 pce d'un premier élastomère diénique de partie médiane. 3 - Pneumatique (1) selon l'une quelconque des revendications 1 ou 2 dans lequel au 30 moins une composition de caoutchouc latérale comprend au moins 60 pce d'un premier élastomère diénique de partie latérale. 3044008 - 24 - 4 - Pneumatique (1) selon l'une quelconque des revendications 1 à 3 dans lequel l'un au moins des premiers élastomères diéniques respectivement de partie médiane et de partie latérale est un copolymère comprenant des unités éthylène, des unités butadiène et des unités de structure cyclique choisies parmi les motifs de formule UD et de formule UE, CH2-C\H2 / CH CH- CH2-CH2 5 10 UD UE 5 - Pneumatique (1) selon l'une quelconque des revendications 1 à 4 dans lequel l'un au moins des premiers élastomères diéniques respectivement de partie médiane et de partie latérale est un copolymère comprenant les unités UA, UB, UC, UD, UE et UF suivantes 15 distribuées statistiquement au sein de la chaîne copolymère, UA) -CH2-CH2- selon un pourcentage molaire de m% UB) 20 selon un pourcentage molaire de n% UC) R1 I CH2-C C-R2 I I CH2 25 selon un pourcentage molaire de o% 3044008 - 25 - CH2-C\H2 CH/ CH CH- CH / \ selon un pourcentage molaire de p% UE) /C\H2-CH2 CH CH- selon un pourcentage molaire de q% UF) -CH2-CH - I R3 selon un pourcentage molaire de r% 15 R1 et R2, identiques ou différents, désignant un atome d'hydrogène, un radical méthyle ou un radical phényle substitué ou non en position ortho, méta ou para par un radical méthyle, R3 désignant un radical alkyle ayant de 1 à 4 atomes de carbone ou un radical aryle, m, n, o, p , q et r étant des nombres allant de 0 à 100, 20 m> 50 0 10 n + o >0 q > 0 25 0 6 - Pneumatique (1) selon la revendication 5 dans lequel r est égal à 0. 10 CH2-CH2 UD) 5 3044008 - 26 - 7 - Pneumatique (1) selon l'une des revendications 5 ou 6 dans lequel au moins l'un des deux pourcentages molaires p et q est différent de 0. 8 - Pneumatique (1) selon l'une quelconque des revendications 5 à 7 dans lequel p est strictement supérieur à 0. 5 9 - Pneumatique (1) selon l'une quelconque des revendications 5 à 8 dans lequel l'un au moins des premiers élastomères diéniques respectivement de partie médiane et de partie latérale présente au moins un des critères suivants, et plus préférentiellement tous: m > 65 n+o+p+q> 15, de préférence encore 20 10 10 > p + q > 2 1 > n / (o + p + q ) lorsque q est non nul, 20 > p / q > 1 10 - Pneumatique (1) selon l'une quelconque des revendications 5 à 9 dans lequel l'un au moins des premiers élastomères diéniques respectivement de partie médiane et de partie 15 latérale contient comme unités monomères uniquement les unités UA, UB, UC, UD et UE selon leur pourcentage molaire respectif m, n, o, p et q, de préférence tous différents de 0. 11 - Pneumatique (1) selon l'une quelconque des revendications 5 à 10 dans lequel l'un au moins des premiers élastomères diéniques respectivement de partie médiane et de partie latérale contient comme unités monomères uniquement les unités UA, UB, UC et 20 UD selon leur pourcentage molaire respectif m, n, o et p, de préférence tous différents de 0. 12 - Pneumatique (1) selon l'une quelconque des revendications 5 à 11 dans lequel R1 et R2 sont identiques et désignent un atome d'hydrogène. 13 - Pneumatique (1) selon l'une quelconque des revendications 1 à 12 dans lequel l'un 25 au moins des premiers élastomères diéniques respectivement de partie médiane et de partie latérale est le seul élastomère de la composition de caoutchouc respectivement de partie médiane et de partie latérale. 14 - Pneumatique (1) selon l'une quelconque des revendications 1 à 12 dans lequel au moins une des compositions de caoutchouc médiane ou latérale comprend un second élastomère, de préférence diénique. 3044008 - 27 - 15 - Pneumatique (1) selon la revendication 14 dans lequel le second élastomère de partie médiane ou de partie latérale est un élastomère diénique fortement insaturé choisi dans le groupe constitué par les polybutadiènes, les polyisoprènes, les copolymères de butadiène, les copolymères d'isoprène et les mélanges de ces élastomères. 5 16 - Pneumatique (1) selon la revendication 14 dans lequel le second élastomère de partie médiane ou de partie latérale est un copolymère ternaire obtenu par copolymérisation d'éthylène, d'une a-oléfine ayant 3 à 6 atomes de carbone avec un monomère diène non conjugué ayant de 6 à 12 atomes de carbone. 17 - Pneumatique (1) selon l'une quelconque des revendications 1 à 16 dans lequel la 10 charge renforçante d'au moins une des compositions de caoutchouc médiane ou latérale comprend un noir de carbone. 18 - Pneumatique (1) selon la revendication 17 dans lequel la charge renforçante d'au moins une des compositions de caoutchouc médiane ou latérale comprend 100% en masse d'un noir de carbone. 15 19 - Pneumatique (1) selon l'une quelconque des revendications 1 à 17 dans lequel la charge renforçante d'au moins une des compositions de caoutchouc médiane ou latérale comprend une charge inorganique, de préférence une silice. 20 - Pneumatique (1) selon l'une quelconque des revendications 1 à 19 dans lequel la composition de caoutchouc médiane comprend un taux de charge renforçante de partie 20 médiane au plus égale à 50 pce. 21 - Pneumatique (1) selon l'une quelconque des revendications 1 à 20 dans lequel la composition de caoutchouc de partie médiane comprend un taux de charge renforçante de partie médiane au moins égale à 20 pce, de préférence au moins égale à 25 pce. 22 - Pneumatique (1) selon l'une quelconque des revendications 1 à 21 dans lequel au 25 moins une des compositions de caoutchouc médiane ou latérale comprend 0 à 20 pce d'un plastifiant liquide. 23 - Pneumatique (1) selon la revendication 22 dans lequel le taux de plastifiant liquide d'au moins une des compositions de caoutchouc médiane ou latérale est égal à 0. 3044008 - 28 - 24 - Pneumatique (1) selon l'une quelconque des revendications 1 à 23 dans lequel les deux parties latérales (41, 42), positionnées axialement de part et d'autre de la partie médiane (3) ont des largeurs axiales (Lsi, Ls2) identiques et sont constituées par des compositions de caoutchouc latérales identiques. 5 25 - Pneumatique (1) selon l'une quelconque des revendications 1 à 24, le pneumatique comprenant une armature de sommet (5) radialement intérieure à la bande de roulement (2), dans lequel le pneumatique (1) comprend une couche intercalaire (7) constituée par au moins une composition de caoutchouc en contact par une face radialement extérieure avec la bande de roulement (2) et par une face radialement intérieure avec l'armature de 10 sommet (5). 26 - Pneumatique (1) selon la revendication 25 dans lequel la couche intercalaire (7) est constituée par une composition de caoutchouc comprenant du caoutchouc naturel. 27 - Pneumatique (1) selon la revendication 25 dans lequel la couche intercalaire (7) est constituée par une composition de caoutchouc comprenant un élastomère comprenant des 15 unités éthylène et des unités diéniques comportant une double liaison carbone-carbone, lesquelles unités sont distribuées statistiquement au sein de l'élastomère. 28 - Pneumatique (1) selon la revendication 25 dans lequel la couche intercalaire (7) est constituée par un stratifié élastomère, comprenant, radialement de l'extérieur vers l'intérieur, n couches Ci, n étant un nombre entier supérieur ou égal à 2 et i étant un 20 nombre entier allant de 1 à n, constituées chacune par une composition de caoutchouc diénique, la couche Cl comprenant un élastomère diénique E comprenant des unités éthylène et des unités diéniques, les unités diéniques représentant plus de 10% en masse des unités monomères de l'élastomère diénique E, la couche Cn comprenant de 50 à moins de 100 pce d'un élastomère diénique N ayant un taux massique d'unité diénique 25 supérieur à 50%, le taux exprimé en pce d'élastomère diénique N étant plus élevé dans la couche Cn que dans la couche Cl, le taux exprimé en pce d'élastomère diénique E étant plus élevé dans la couche Cl que dans la couche Cn, les couches Ci, pour les valeurs de i allant de 2 à n-1 avec n supérieur à 2, comprenant un élastomère diénique I choisi dans le groupe constitué par les homopolymères et les copolymères de diène présentant plus de 30 10% en masse d'unité diénique.